ДОБАВКА ДЛЯ БУРОВЫХ РАСТВОРОВ СМОЛОПОЛИМЕР

1. Добавка для буровых растворов, включающая талловый пек, лигносульфонатный реагент, полисахаридный реагент и тальк, отличающаяся тем, что, с целью комплексного повышения смазочных (противоприхватных) свойств бурового раствора, повышения термосолеустойчивости добавки в условиях высоких температур, при улучшении других общетехнологических свойств, сокращении расхода реагента и упрощении производства, она содержит омыленный талловый пек вместо не смыленного талового пека, в качестве полисахаридного реагента содержит низковязкую полианионную целлюлозу вместо карбоксиметилцеллюлозы со степенью полимеризации 700 и степенью замещения 85, в качестве лигносульфонатного реагента - технические лигносульфонаты, а так же дополнительно содержит тальк в качестве армирующей добавки, при следующем массовом соотношении ингредиентов, мас.%:
Омыленный талловый пек
35,0-65,0
Лигносульфонаты технические (порошкообразные)
20,0-40,0
Низковязкая полианионная целлюлоза (ПАЦ-Н)
10,0-20,0
Тальк
5,0-10,0
2. Способ приготовления добавки для буровых растворов, отличающийся тем, что продукты не подвергаются сплавлению, растворению и последующему дроблению, а предварительно измельчаются до фракции менее 1,0 мм на ножевой или молотковой дробилке, далее при нормальной температуре производится смешение всех компонентов в тихоходном реакторе с ленточной мешалкой до получения гомогенной системы, при этом ввод компонентов производится в следующей последовательности: к смеси измельченного омыленного талового пека с тальком при перемешивании добавляется полисахаридный реагент, после этого при перемешивании добавляется расчетное количество технических лигносульфонатов и смесь перемешивается дополнительно в течении 60-80 мин, после чего готовый продукт выгружается и фасуется в мешки.